【手続補正書】
【提出日】平成19年8月22日(2007.8.22)
【手続補正１】
【補正対象書類名】明細書
【補正対象項目名】特許請求の範囲
【補正方法】変更
【補正の内容】
【特許請求の範囲】
【請求項１】  陰極電着塗料組成物であって、
ａ）水性担体と、
ｂ）担体中に分散した、エポキシ−アミン付加物およびブロック化ポリイソシアネート架橋剤を含む膜形成バインダーと、
ｃ）反応生成物を含む添加剤
とを含み、前記反応生成物が、
１）ポリオキシアルキレンアミンと、
２）グリシドキシアルキルアルコキシシランと、
３）グリシジル化合物
との反応生成物であり、前記グリシジル化合物が、
（ａ）カルボン酸のグリシジルエステルと、
（ｂ）アルキルグリシジルエーテル
とからなる群から選択され、
前記反応生成物は、酸および水の存在下で加水分解されてアルコキシシラン部分がシラノール部分に転化することを特徴とする陰極電着塗料組成物。
【請求項２】  前記グリシジル化合物が、２−エチルヘキシルグリシジルエーテル、ブチルグリシジルエーテル、ドデシルグリシジルエーテル、ネオデカン酸のグリシジルエステル、およびピバル酸のグリシジルエステルからなる群から選択されることを特徴とする請求項１に記載の改良された電着塗料組成物。
【請求項３】  前記グリシジル化合物が、ネオデカン酸のモノグリシジルエステルであることを特徴とする請求項２に記載の改良された電着塗料組成物。
【請求項４】  前記ポリオキシアルキレンアミンが、重量平均分子量が約２３０から３，０００のポリオキシプロピレンアミンであることを特徴とする請求項２に記載の改良された電着塗料組成物。
【請求項５】  前記グリシドキシアルキルアルコキシシランが、γ−グリシドキシプロピルトリメトキシシランであることを特徴とする請求項２に記載の改良された電着塗料組成物。
【請求項６】  前記ポリオキシアルキレンアミンが、重量平均分子量が約２３０から３，０００のポリオキシプロピレンジアミンであり、
前記グリシドキシアルキルアルコキシシランが、γ−グリシドキシプロピルトリメトキシシランであり、
前記グリシジル化合物が、カルボン酸のモノグリシジルエステルである
ことを特徴とする請求項１に記載の改良された電着塗料組成物。
【請求項７】  ポリオキシアルキレンアミン対グリシドキシアルキルシラン対グリシジル化合物のモル比が、１：０．２：１．８から１：１．２：０．８の範囲であることを特徴とする請求項１に記載の改良された電着塗料組成物。
【請求項８】  前記添加物が、組成物の膜形成バインダーの重量を基準にして、約２重量％から１０重量％の量で存在することを特徴とする請求項１に記載の改良された陰極電着塗料組成物。
【請求項９】  下記の構造式（加水分解後）を有する陰極電着塗料組成物用添加剤であって、
【化１】
2003510399.tif 000001
式中、Ｒ1、Ｒ2およびＲ3は、独立してＨまたはＣaＨ2a+1（式中、ａは０〜２２の整数）であり、ｎは５〜４０の整数であり、ｍは１〜３の整数であり、Ｘはエーテルまたはエステル結合である、ことを特徴とする陰極電着塗料組成物用添加剤。
【請求項１０】  陰極電着塗料組成物を調製する方法であって、
（ａ）エポキシ−アミン付加物を調製する工程と、
（ｂ）ブロック化ポリイソシアネート架橋剤を調製する工程と、
（ｃ）前記エポキシ−アミン付加物を前記ブロック化ポリイソシアネート架橋剤とブレンドする工程と、
（ｄ）前記エポキシ−アミン付加物を有機酸で中和してエマルジョンを形成する工程と、
（ｅ）エマルジョンを顔料ペーストとブレンドする工程と、
（ｆ）添加剤を電着塗料組成物に混入する工程
とを任意の実行可能な順序で含み、
前記添加剤が、ポリオキシアルキレンアミンと、グリシドキシアルキルアルコキシシランと、カルボン酸のグリシジルエステルおよびアルキルグリシジルエーテルからなる群から選択されるグリシジル化合物との反応生成物から本質的になり、該反応生成物は、加水分解されてアルコキシシラン部分がシラノール部分に転化することを特徴とする方法。
【手続補正２】
【補正対象書類名】明細書
【補正対象項目名】００４０
【補正方法】変更
【補正の内容】
【００４０】
浴Ｉ、ＩＩ、ＩＩＩ、およびＩＶ中でリン酸塩処理を施した冷間圧延鋼パネルを塗装し、金属温度３６０℃で１０分間にわたって焼き付けることによって、電着塗装硬化膜の表面粗度を測定した。得られた膜厚は０．８から０．９ミルであった。表面粗度は、Ｔａｙｌｏｒ−Ｈｏｂｓｏｎ  Ｓｕｒｔｒｏｎｉｃ  ３＋粗面計を用いて測定した。浴Ｉのパネルの表面粗度は２５４ｎｍ（１０μインチ）、浴ＩＩでは３５６ｎｍ（１４μインチ）、浴ＩＩＩでは４５７ｎｍ（１８μインチ）、浴ＩＶでは５５９ｎｍ（２２μインチ）であつた。
以下に、本発明の好ましい態様を示す。
［１］  陰極電着塗料組成物であって、
ａ）水性担体と、
ｂ）担体中に分散した、エポキシ−アミン付加物およびブロック化ポリイソシアネート架橋剤を含む膜形成バインダーと、
ｃ）反応生成物を含む添加剤
とを含み、前記反応生成物が、
１）ポリオキシアルキレンアミンと、
２）グリシドキシアルキルアルコキシシランと、
３）グリシジル化合物
との反応生成物であり、前記グリシジル化合物が、
（ａ）カルボン酸のグリシジルエステルと、
（ｂ）アルキルグリシジルエーテル
とからなる群から選択され、
前記反応生成物は、酸および水の存在下で加水分解されてアルコキシシラン部分がシラノール部分に転化することを特徴とする陰極電着塗料組成物。
［２］  前記グリシジル化合物が、２−エチルヘキシルグリシジルエーテル、ブチルグリシジルエーテル、ドデシルグリシジルエーテル、ネオデカン酸のグリシジルエステル、およびピバル酸のグリシジルエステルからなる群から選択されることを特徴とする［１］に記載の改良された電着塗料組成物。
［３］  前記グリシジル化合物が、ネオデカン酸のモノグリシジルエステルであることを特徴とする［２］に記載の改良された電着塗料組成物。
［４］  前記ポリオキシアルキレンアミンが、重量平均分子量が約２３０から３，０００のポリオキシプロピレンアミンであることを特徴とする［２］に記載の改良された電着塗料組成物。
［５］  前記グリシドキシアルキルアルコキシシランが、γ−グリシドキシプロピルトリメトキシシランであることを特徴とする［２］に記載の改良された電着塗料組成物。
［６］  前記ポリオキシアルキレンアミンが、ポリオキシアルキレンジアミンおよびポリオキシアルキレンモノアミンからなる群から選択されることを特徴とする［１］に記載の改良された電着塗料組成物。
［７］  前記ポリオキシアルキレンアミンが、重量平均分子量が約２３０から３，０００のポリオキシプロピレンジアミンであり、
前記グリシドキシアルキルアルコキシシランが、γ−グリシドキシプロピルトリメトキシシランであり、
前記グリシジル化合物が、カルボン酸のモノグリシジルエステルである
ことを特徴とする［１］に記載の改良された電着塗料組成物。
［８］  ポリオキシアルキレンアミン対グリシドキシアルキルシラン対グリシジル化合物のモル比が、１：０．２：１．８から１：１．２：０．８の範囲であることを特徴とする［１］に記載の改良された電着塗料組成物。
［９］  前記添加物が、組成物の膜形成バインダーの重量を基準にして、約２重量％から１０重量％の量で存在することを特徴とする［１］に記載の改良された陰極電着塗料組成物。
［１０］  下記の構造式（加水分解後）を有する陰極電着塗料組成物用添加剤であって、
【化２】
2003510399.tif 000002
式中、Ｒ1、Ｒ2およびＲ3は、独立してＨまたはＣaＨ2a+1（式中、ａは０〜２２の整数）であり、ｎは５〜４０の整数であり、ｍは１〜３の整数であり、Ｘはエーテルまたはエステル結合である、ことを特徴とする陰極電着塗料組成物用添加剤。
［１１］  陰極電着塗料組成物を調製する方法であって、
（ａ）エポキシ−アミン付加物を調製する工程と、
（ｂ）ブロック化ポリイソシアネート架橋剤を調製する工程と、
（ｃ）前記エポキシ−アミン付加物を前記ブロック化ポリイソシアネート架橋剤とブレンドする工程と、
（ｄ）前記エポキシ−アミン付加物を有機酸で中和してエマルジョンを形成する工程と、
（ｅ）エマルジョンを顔料ペーストとブレンドする工程と、
（ｆ）添加剤を電着塗料組成物に混入する工程
とを任意の実行可能な順序で含み、
前記添加剤が、ポリオキシアルキレンアミンと、グリシドキシアルキルアルコキシシランと、カルボン酸のグリシジルエステルおよびアルキルグリシジルエーテルからなる群から選択されるグリシジル化合物との反応生成物から本質的になり、該反応生成物は、加水分解されてアルコキシシラン部分がシラノール部分に転化することを特徴とする方法。
［１２］  前記グリシジル化合物が、２−エチルヘキシルグリシジルエーテル、ブチルグリシジルエーテル、ドデシルグリシジルエーテル、ネオデカン酸のグリシジルエステル、およびピバル酸のグリシジルエステルからなる群から選択されることを特徴とする［１１］に記載の方法。
［１３］  前記グリシジル化合物が、ネオデカン酸のモノグリシジルエステルであることを特徴とする［１２］に記載の方法。
［１４］  ポリオキシアルキレンアミン対グリシドキシアルキルシラン対グリシジル化合物のモル比が、１：０．２：１．８から１：１．２：０．８の範囲であることを特徴とする［１１］に記載の方法。